【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
少なくとも１つの第１のジチエノ［３，２−ｂ：２’，３’−ｄ］ピロール（ＤＴＰ）繰り返し単位を含む少なくとも１つの共重合体を含む組成物。
【請求項２】
ＤＴＰ繰り返し単位が下記式で表される、請求項１記載の組成物：
2011512444.tif 000001
式中、Ｒ３は置換されていてもよいアルキル、置換されていてもよいアリールもしくはヘテロアリール、置換されていてもよいアルケニル、または置換されていてもよいアルキニルである。
【請求項３】
ＤＴＰ繰り返し単位が下記式で表される、請求項１記載の組成物：
2011512444.tif 000002
式中、Ｒ３は熱で除去可能な保護基である。
【請求項４】
ＤＴＰ繰り返し単位が下記式で表される、請求項１記載の組成物：
2011512444.tif 000003
式中、Ｒ１およびＲ２は独立して、置換されていてもよいアルキル、置換されていてもよいアリールもしくはヘテロアリール、置換されていてもよいアルケニル、または置換されていてもよいアルキニルである。
【請求項５】
ＤＴＰ繰り返し単位が下記式で表され、
2011512444.tif 000004
Ｒ１およびＲ２が同一でも異なっていてもよく、かつ各々置換されていてもよいアルキル基である、請求項１記載の組成物。
【請求項６】
ＤＴＰ繰り返し単位が下記式で表され、
2011512444.tif 000005
Ｒ１およびＲ２が同一でも異なっていてもよく、かつ各々置換されていてもよい分岐アルキル基である、請求項１記載の組成物。
【請求項７】
Ｒ１およびＲ２がいずれも２−エチルヘキシル基である、請求項６記載の組成物。
【請求項８】
共重合体が少なくとも２つの異なるＤＴＰ単位を含む、請求項１記載の組成物。
【請求項９】
共重合体が、少なくとも１つのＤＴＰ繰り返し単位および少なくとも１つの非ＤＴＰ繰り返し単位を含む交互共重合体である、請求項１記載の組成物。
【請求項１０】
共重合体が繰り返し二量体単位を含み、各二量体単位がＤＴＰ繰り返し単位および非ＤＴＰ繰り返し単位を含む、請求項１記載の組成物。
【請求項１１】
共重合体が繰り返し二量体単位を含み、各二量体単位がＤＴＰ繰り返し単位、および少なくとも１つの環構造を含む非ＤＴＰ繰り返し単位を含む、請求項１記載の組成物。
【請求項１２】
共重合体が繰り返し二量体単位を含み、各二量体単位がＤＴＰ繰り返し単位、および少なくとも１つの縮合環構造を含む非ＤＴＰ繰り返し単位を含む、請求項１記載の組成物。
【請求項１３】
共重合体が繰り返し二量体単位を含み、各二量体単位がＤＴＰ繰り返し単位、および少なくとも１つの芳香環構造を含む非ＤＴＰ繰り返し単位を含む、請求項１記載の組成物。
【請求項１４】
共重合体が繰り返し二量体単位を含み、各二量体単位がＤＴＰ繰り返し単位、および少なくとも１つのチオフェン環構造を含む非ＤＴＰ繰り返し単位を含む、請求項１記載の組成物。
【請求項１５】
共重合体が繰り返し二量体単位を含み、各二量体単位がＤＴＰ繰り返し単位、および下記式のうち少なくとも１つで表される非ＤＴＰ繰り返し単位を含む、請求項１記載の組成物：
2011512444.tif 000006
。
【請求項１６】
共重合体が繰り返し二量体単位を含み、各二量体単位がＤＴＰ繰り返し単位、および下記式のうち少なくとも１つで表される非ＤＴＰ繰り返し単位を含む、請求項１５記載の組成物：
2011512444.tif 000007
。
【請求項１７】
非ＤＴＰ繰り返し単位が下記式のうち少なくとも１つで表される、請求項１５記載の組成物：
2011512444.tif 000008
。
【請求項１８】
共重合体が、電子供与体として機能する少なくとも１つのＤＴＰ繰り返し単位、および電子受容体として機能する少なくとも１つの非ＤＴＰ繰り返し単位を含む、交互共重合体である、請求項１記載の組成物。
【請求項１９】
共重合体が下記式で表される交互共重合体である、請求項１記載の組成物：
2011512444.tif 000009
。
【請求項２０】
共重合体が、下記式のうち少なくとも１つで表される少なくとも１つの非ＤＴＰ繰り返し単位を含む、請求項１記載の組成物：
2011512444.tif 000010
。
【請求項２１】
共重合体が、下記式のうち少なくとも１つで表される少なくとも１つの非ＤＴＰ繰り返し単位を含む、請求項１記載の組成物：
2011512444.tif 000011
式中、Ａｒは下記式で表される：
2011512444.tif 000012
。
【請求項２２】
共重合体がケイ素部分をさらに含む、請求項１記載の組成物。
【請求項２３】
共重合体がシロール部分をさらに含む、請求項１記載の組成物。
【請求項２４】
共重合体が下記式で表される部分をさらに含む、請求項１記載の組成物：
2011512444.tif 000013
式中、Ｒ４およびＲ５は独立して、置換されていてもよいアルキル、置換されていてもよいアリールもしくはヘテロアリール、置換されていてもよいアルケニル、または置換されていてもよいアルキニルである。
【請求項２５】
Ｒ４またはＲ５のうち少なくとも１つが分岐アルキルである、請求項２４記載の組成物。
【請求項２６】
Ｒ４およびＲ５が分岐アルキルである、請求項２５記載の組成物。
【請求項２７】
請求項１記載の組成物を含む電子デバイス。
【請求項２８】
光電池である、請求項２７記載の電子デバイス。
【請求項２９】
デバイスが光電池であり、光電池の活性層が請求項１記載の組成物を含む、請求項２７記載の電子デバイス。
【請求項３０】
電界効果トランジスタである、請求項２７記載の電子デバイス。
【請求項３１】
共重合体が空気中での酸化に耐性がある、請求項１記載の組成物。
【請求項３２】
（ｉ）少なくとも１つのｐ型材料、（ｉｉ）少なくとも１つのｎ型材料、を含む混合物を含む組成物であって、該少なくとも１つのｐ型材料が、少なくとも１つの第１のジチエノ［３，２−ｂ：２’，３’−ｄ］ピロール（ＤＴＰ）繰り返し単位を含む少なくとも１つの共重合体を含む、組成物。
【請求項３３】
ＤＴＰ繰り返し単位が下記式で表される、請求項３２記載の組成物：
2011512444.tif 000014
式中、Ｒ３は置換されていてもよいアルキル、置換されていてもよいアリールもしくはヘテロアリール、置換されていてもよいアルケニル、または置換されていてもよいアルキニルである。
【請求項３４】
ＤＴＰ繰り返し単位が下記式で表される、請求項３２記載の組成物：
2011512444.tif 000015
式中、Ｒ１およびＲ２は独立して、置換されていてもよいアルキル、置換されていてもよいアリールもしくはヘテロアリール、置換されていてもよいアルケニル、または置換されていてもよいアルキニルである。
【請求項３５】
ＤＴＰ繰り返し単位が下記式で表され、
2011512444.tif 000016
Ｒ１およびＲ２が同一でも異なっていてもよく、かつ各々置換されていてもよい分岐アルキル基である、請求項３２記載の組成物。
【請求項３６】
Ｒ１およびＲ２がいずれも２−エチルヘキシル基である、請求項３５記載の組成物。
【請求項３７】
共重合体が少なくとも２つの異なるＤＴＰ単位を含む、請求項３２記載の組成物。
【請求項３８】
共重合体が繰り返し二量体単位を含み、各二量体単位がＤＴＰ繰り返し単位および非ＤＴＰ繰り返し単位を含む、請求項３２記載の組成物。
【請求項３９】
共重合体が、電子供与体として機能する少なくとも１つのＤＴＰ繰り返し単位、および電子受容体として機能する少なくとも１つの非ＤＴＰ繰り返し単位を含む、交互共重合体である、請求項３２記載の組成物。
【請求項４０】
共重合体が下記式で表される交互共重合体である、請求項３２記載の組成物：
2011512444.tif 000017
。
。
【請求項４１】
Ｒ１およびＲ２がいずれも２−エチルヘキシル基である、請求項３２記載の組成物。
【請求項４２】
共重合体が下記式で表される部分をさらに含む、請求項３２記載の組成物：
2011512444.tif 000018
式中、Ｒ４およびＲ５は独立して、置換されていてもよいアルキル、置換されていてもよいアリールもしくはヘテロアリール、置換されていてもよいアルケニル、または置換されていてもよいアルキニルである。
【請求項４３】
Ｒ４またはＲ５のうち少なくとも１つが分岐アルキルである、請求項４２記載の組成物。
【請求項４４】
Ｒ４およびＲ５が分岐アルキルである、請求項４３記載の組成物。
【請求項４５】
前記少なくとも１つのｐ型材料が、コポリ｛Ｎ−［１（２’−エチルヘキシル）−３−エチルヘプタニル］ジチエノ［３，２−ｂ；２’，３’−ｄ］ピロール−２，６−ジイル−ａｌｔ−４，７−ジ（２−チエニル）−２，１，３−ベンゾチアジアゾール−５’，５”−ジイル｝を含む、請求項３２記載の組成物。
【請求項４６】
前記少なくとも１つのｎ型材料が、少なくとも１つの［６，６］フラーレン結合部位を含む少なくとも１つのフラーレン誘導体を含み、［６，６］結合部位の両炭素原子が、Ｒ基に共有結合している、請求項３２記載の組成物。
【請求項４７】
Ｒ基が置換されていてもよいインデンを含む、請求項４６記載の組成物。
【請求項４８】
前記少なくとも１つのｎ型材料がＣ６０−インデン付加体を含む、請求項４６記載の組成物。
【請求項４９】
前記少なくとも１つのｎ型材料がＰＣＢＭを含む、請求項４６記載の組成物。
【請求項５０】
前記少なくとも１つの共重合体が空気中での酸化に耐性がある、請求項３２記載の組成物。
【請求項５１】
少なくとも１つの第１のジチエノ［３，２−ｂ：２’，３’−ｄ］ピロール（ＤＴＰ）繰り返し単位および少なくとも１つの非ＤＴＰ繰り返し単位を含む少なくとも１つの二量体を含む、組成物。
【請求項５２】
ＤＴＰ繰り返し単位が下記式で表される、請求項５１記載の組成物：
2011512444.tif 000019
。
【請求項５３】
ＤＴＰ繰り返し単位が下記式で表され、
2011512444.tif 000020
Ｒ１およびＲ２が同一でも異なっていてもよく、かつ各々アルキル基である、請求項５１記載の組成物。
【請求項５４】
ＤＴＰ繰り返し単位が下記式で表され、
2011512444.tif 000021
Ｒ１およびＲ２が同一でも異なっていてもよく、かつ各々分岐アルキル基である、請求項５１記載の組成物。
【請求項５５】
非ＤＴＰ繰り返し単位が少なくとも１つの環構造を含む、請求項５１記載の組成物。
【請求項５６】
非ＤＴＰ繰り返し単位が少なくとも１つの縮合環構造を含む、請求項５１記載の組成物。
【請求項５７】
非ＤＴＰ繰り返し単位が少なくとも１つの芳香環構造を含む、請求項５１記載の組成物。
【請求項５８】
非ＤＴＰ繰り返し単位が少なくとも１つの置換芳香環構造を含む、請求項５１記載の組成物。
【請求項５９】
非ＤＴＰ繰り返し単位が少なくとも１つのチオフェン環構造を含む、請求項５１記載の組成物。
【請求項６０】
非ＤＴＰ繰り返し単位が少なくとも１つの置換チオフェン環構造を含む、請求項５１記載の組成物。
【請求項６１】
非ＤＴＰ繰り返し単位が下記式のうち少なくとも１つで表される、請求項５１記載の組成物：
2011512444.tif 000022
。
【請求項６２】
非ＤＴＰ繰り返し単位が下記式のうち少なくとも１つで表される、請求項６１記載の組成物：
2011512444.tif 000023
。
【請求項６３】
非ＤＴＰ繰り返し単位が下記式のうち少なくとも１つで表される、請求項６１記載の組成物：
2011512444.tif 000024
。
【請求項６４】
二量体が、電子供与体として機能する少なくとも１つのＤＴＰ繰り返し単位、および電子受容体として機能する少なくとも１つの非ＤＴＰ繰り返し単位を含む、請求項５１記載の組成物。
【請求項６５】
請求項５１記載の組成物の重合により調製される組成物。
【請求項６６】
空気中での酸化に耐性がある、請求項６５記載の組成物。
【請求項６７】
少なくとも１つの第１のジチエノ［３，２−ｂ：２’，３’−ｄ］ピロール（ＤＴＰ）繰り返し単位および少なくとも１つの非ＤＴＰ繰り返し単位を含む少なくとも１つの二量体を含む組成物を作製する方法であって、ＤＴＰ繰り返し単位と非ＤＴＰ繰り返し単位とを共有結合させる工程を含む方法。
【請求項６８】
２つの異なるジチエノ［３，２−ｂ：２’，３’−ｄ］ピロール（ＤＴＰ）繰り返し単位を含む少なくとも１つの二量体を含む組成物。
【請求項６９】
少なくとも１つの第１のジチエノ［３，２−ｂ：２’，３’−ｄ］ピロール（ＤＴＰ）繰り返し単位を含む少なくとも１つの共重合体を含む組成物であって、ＤＴＰ繰り返し単位が下記式で表され：
2011512444.tif 000025
式中、Ｒ３は、置換されていてもよいアルキル、置換されていてもよいアリール、置換されていてもよいアルケニル、または置換されていてもよいアルキニルであり；共重合体が、共重合体主鎖中に少なくとも１つの非ＤＴＰ単位または少なくとも１つの異なるＤＴＰ単位をさらに含む、組成物。
【請求項７０】
少なくとも１つの第１のジチエノ［３，２−ｂ：２’，３’−ｄ］ピロール（ＤＴＰ）繰り返し単位を含む少なくとも１つの共重合体を含む組成物を含む、電子デバイス。
【請求項７１】
光電池である、請求項７０記載の電子デバイス。
【請求項７２】
（ｉ）少なくとも１つのｐ型材料、（ｉｉ）少なくとも１つのｎ型材料、を含む混合物を含む組成物であって、該少なくとも１つのｐ型材料が、コポリ｛Ｎ−［１（２’−エチルヘキシル）−３−エチルヘプタニル］ジチエノ［３，２−ｂ；２’，３’−ｄ］ピロール−２，６−ジイル−ａｌｔ−４，７−ジ（２−チエニル）−２，１，３−ベンゾチアジアゾール−５’，５”−ジイル｝を含み、該少なくとも１つのｎ型材料が、少なくとも１つの［６，６］フラーレン結合部位を含む少なくとも１つのフラーレン誘導体を含み、［６，６］結合部位の両炭素原子がＲ基に共有結合している、組成物。
【請求項７３】
Ｒ基が、置換されていてもよいインデンを含む、請求項７２記載の組成物。
【請求項７４】
前記少なくとも１つのｎ型材料がＣ６０−インデン付加体を含む、請求項７２記載の組成物。
【請求項７５】
前記少なくとも１つのｎ型材料がＰＣＢＭを含む、請求項７２記載の組成物。
【請求項７６】
下記式で表される共重合体：
2011512444.tif 000026
。
【請求項７７】
（ｉ）少なくとも１つのｐ型材料、（ｉｉ）少なくとも１つのｎ型材料、を含む混合物を含む組成物であって、該少なくとも１つのｐ型材料が、下記式で表される少なくとも１つの共重合体を含む、組成物：
2011512444.tif 000027
。
【手続補正２】
【補正対象書類名】明細書
【補正対象項目名】００１６
【補正方法】変更
【補正の内容】
【００１６】
少なくともいくつかの態様の1つまたは複数の利点の例としては、共重合体微細構造の精密な制御、共重合体の電子特性を調節する能力、バンドギャップの減少、移動度の向上、安定した酸化状態、一般的環境安定性、良好な溶解性、良好な加工性、および/または酸化に対する長期耐性があり得る。
[本発明1001]
少なくとも1つの第1のジチエノ[3,2-b:2',3'-d]ピロール(DTP)繰り返し単位を含む少なくとも1つの共重合体を含む組成物。
[本発明1002]
DTP繰り返し単位が下記式で表される、本発明1001の組成物:
2011512444.tif 000028
式中、R3は置換されていてもよいアルキル、置換されていてもよいアリールもしくはヘテロアリール、置換されていてもよいアルケニル、または置換されていてもよいアルキニルである。
[本発明1003]
DTP繰り返し単位が下記式で表される、本発明1001の組成物:
2011512444.tif 000029
式中、R3は熱で除去可能な保護基である。
[本発明1004]
DTP繰り返し単位が下記式で表される、本発明1001の組成物:
2011512444.tif 000030
式中、R1およびR2は独立して、置換されていてもよいアルキル、置換されていてもよいアリールもしくはヘテロアリール、置換されていてもよいアルケニル、または置換されていてもよいアルキニルである。
[本発明1005]
DTP繰り返し単位が下記式で表され、
2011512444.tif 000031
R1およびR2が同一でも異なっていてもよく、かつ各々置換されていてもよいアルキル基である、本発明1001の組成物。
[本発明1006]
DTP繰り返し単位が下記式で表され、
2011512444.tif 000032
R1およびR2が同一でも異なっていてもよく、かつ各々置換されていてもよい分岐アルキル基である、本発明1001の組成物。
[本発明1007]
R1およびR2がいずれも2-エチルヘキシル基である、本発明1006の組成物。
[本発明1008]
共重合体が少なくとも2つの異なるDTP単位を含む、本発明1001の組成物。
[本発明1009]
共重合体が、少なくとも1つのDTP繰り返し単位および少なくとも1つの非DTP繰り返し単位を含む交互共重合体である、本発明1001の組成物。
[本発明1010]
共重合体が繰り返し二量体単位を含み、各二量体単位がDTP繰り返し単位および非DTP繰り返し単位を含む、本発明1001の組成物。
[本発明1011]
共重合体が繰り返し二量体単位を含み、各二量体単位がDTP繰り返し単位、および少なくとも1つの環構造を含む非DTP繰り返し単位を含む、本発明1001の組成物。
[本発明1012]
共重合体が繰り返し二量体単位を含み、各二量体単位がDTP繰り返し単位、および少なくとも1つの縮合環構造を含む非DTP繰り返し単位を含む、本発明1001の組成物。
[本発明1013]
共重合体が繰り返し二量体単位を含み、各二量体単位がDTP繰り返し単位、および少なくとも1つの芳香環構造を含む非DTP繰り返し単位を含む、本発明1001の組成物。
[本発明1014]
共重合体が繰り返し二量体単位を含み、各二量体単位がDTP繰り返し単位、および少なくとも1つのチオフェン環構造を含む非DTP繰り返し単位を含む、本発明1001の組成物。
[本発明1015]
共重合体が繰り返し二量体単位を含み、各二量体単位がDTP繰り返し単位、および下記式のうち少なくとも1つで表される非DTP繰り返し単位を含む、本発明1001の組成物：
2011512444.tif 000033
。
[本発明1016]
共重合体が繰り返し二量体単位を含み、各二量体単位がDTP繰り返し単位、および下記式のうち少なくとも1つで表される非DTP繰り返し単位を含む、本発明1015の組成物：
2011512444.tif 000034
。
[本発明1017]
非DTP繰り返し単位が下記式のうち少なくとも1つで表される、本発明1015の組成物：
2011512444.tif 000035
。
[本発明1018]
共重合体が、電子供与体として機能する少なくとも1つのDTP繰り返し単位、および電子受容体として機能する少なくとも1つの非DTP繰り返し単位を含む、交互共重合体である、本発明1001の組成物。
[本発明1019]
共重合体が下記式で表される交互共重合体である、本発明1001の組成物：
2011512444.tif 000036
。
[本発明1020]
共重合体が、下記式のうち少なくとも1つで表される少なくとも1つの非DTP繰り返し単位を含む、本発明1001の組成物：
2011512444.tif 000037
。
[本発明1021]
共重合体が、下記式のうち少なくとも1つで表される少なくとも1つの非DTP繰り返し単位を含む、本発明1001の組成物:
2011512444.tif 000038
式中、Arは下記式で表される：
2011512444.tif 000039
。
[本発明1022]
共重合体がケイ素部分をさらに含む、本発明1001の組成物。
[本発明1023]
共重合体がシロール部分をさらに含む、本発明1001の組成物。
[本発明1024]
共重合体が下記式で表される部分をさらに含む、本発明1001の組成物:
2011512444.tif 000040
式中、R4およびR5は独立して、置換されていてもよいアルキル、置換されていてもよいアリールもしくはヘテロアリール、置換されていてもよいアルケニル、または置換されていてもよいアルキニルである。
[本発明1025]
R4またはR5のうち少なくとも1つが分岐アルキルである、本発明1024の組成物。
[本発明1026]
R4およびR4が分岐アルキルである、本発明1025の組成物。
[本発明1026]
本発明1001の組成物を含む電子デバイス。
[本発明1027]
光電池である、本発明1026の電子デバイス。
[本発明1028]
デバイスが光電池であり、光電池の活性層が本発明1001の組成物を含む、本発明1026の電子デバイス。
[本発明1029]
電界効果トランジスタである、本発明1026の電子デバイス。
[本発明1030]
共重合体が空気中での酸化に耐性がある、本発明1001の組成物。
[本発明1031]
(i) 少なくとも1つのp型材料、(ii) 少なくとも1つのn型材料、を含む混合物を含む組成物であって、該少なくとも1つのp型材料が、少なくとも1つの第1のジチエノ[3,2-b:2',3'-d]ピロール(DTP)繰り返し単位を含む少なくとも1つの共重合体を含む、前記組成物。
[本発明1032]
DTP繰り返し単位が下記式で表される、本発明1031の組成物:
2011512444.tif 000041
式中、R3は置換されていてもよいアルキル、置換されていてもよいアリールもしくはヘテロアリール、置換されていてもよいアルケニル、または置換されていてもよいアルキニルである。
[本発明1033]
DTP繰り返し単位が下記式で表される、本発明1031の組成物:
2011512444.tif 000042
式中、R1およびR2は独立して、置換されていてもよいアルキル、置換されていてもよいアリールもしくはヘテロアリール、置換されていてもよいアルケニル、または置換されていてもよいアルキニルである。
[本発明1034]
DTP繰り返し単位が下記式で表され、
2011512444.tif 000043
R1およびR2が同一でも異なっていてもよく、かつ各々置換されていてもよい分岐アルキル基である、本発明1031の組成物。
[本発明1035]
R1およびR2がいずれも2-エチルヘキシル基である、本発明1034の組成物。
[本発明1036]
共重合体が少なくとも2つの異なるDTP単位を含む、本発明1031の組成物。
[本発明1037]
共重合体が繰り返し二量体単位を含み、各二量体単位がDTP繰り返し単位および非DTP繰り返し単位を含む、本発明1031の組成物。
[本発明1038]
共重合体が、電子供与体として機能する少なくとも1つのDTP繰り返し単位、および電子受容体として機能する少なくとも1つの非DTP繰り返し単位を含む、交互共重合体である、本発明1031の組成物。
[本発明1039]
共重合体が下記式で表される交互共重合体である、本発明1031の組成物：
2011512444.tif 000044
。
[本発明1040]
R1およびR2がいずれも2-エチルヘキシル基である、本発明1031の組成物。
[本発明1041]
共重合体が下記式で表される部分をさらに含む、本発明1031の組成物:
2011512444.tif 000045
式中、R4およびR5は独立して、置換されていてもよいアルキル、置換されていてもよいアリールもしくはヘテロアリール、置換されていてもよいアルケニル、または置換されていてもよいアルキニルである。
[本発明1042]
R4またはR5のうち少なくとも1つが分岐アルキルである、本発明1041の組成物。
[本発明1043]
R4およびR5が分岐アルキルである、本発明1042の組成物。
[本発明1044]
前記少なくとも1つのp型材料が、コポリ{N-[1(2'-エチルヘキシル)-3-エチルヘプタニル]ジチエノ[3,2-b;2',3'-d]ピロール-2,6-ジイル-alt-4,7-ジ(2-チエニル)-2,1,3-ベンゾチアジアゾール-5',5''-ジイル}を含む、本発明1031の組成物。
[本発明1045]
前記少なくとも1つのn型材料が、少なくとも1つの[6,6]フラーレン結合部位を含む少なくとも1つのフラーレン誘導体を含み、[6,6]結合部位の両炭素原子が、R基に共有結合している、本発明1031の組成物。
[本発明1046]
R基が置換されていてもよいインデンを含む、本発明1045の組成物。
[本発明1047]
前記少なくとも1つのn型材料がC60-インデン付加体を含む、本発明1045の組成物。
[本発明1048]
前記少なくとも1つのn型材料がPCBMを含む、本発明1045の組成物。
[本発明1049]
前記少なくとも1つの共重合体が空気中での酸化に耐性がある、本発明1031の組成物。
[本発明1050]
少なくとも1つの第1のジチエノ[3,2-b:2',3'-d]ピロール(DTP)繰り返し単位および少なくとも1つの非DTP繰り返し単位を含む少なくとも1つの二量体を含む、組成物。
[本発明1051]
DTP繰り返し単位が下記式で表される、本発明1050の組成物：
2011512444.tif 000046
。
[本発明1052]
DTP繰り返し単位が下記式で表され、
2011512444.tif 000047
R1およびR2が同一でも異なっていてもよく、かつ各々アルキル基である、本発明1050の組成物。
[本発明1053]
DTP繰り返し単位が下記式で表され、
2011512444.tif 000048
R1およびR2が同一でも異なっていてもよく、かつ各々分岐アルキル基である、本発明1050の組成物。
[本発明1054]
非DTP繰り返し単位が少なくとも1つの環構造を含む、本発明1050の組成物。
[本発明1055]
非DTP繰り返し単位が少なくとも1つの縮合環構造を含む、本発明1050の組成物。
[本発明1056]
非DTP繰り返し単位が少なくとも1つの芳香環構造を含む、本発明1050の組成物。
[本発明1057]
非DTP繰り返し単位が少なくとも1つの置換芳香環構造を含む、本発明1050の組成物。
[本発明1058]
非DTP繰り返し単位が少なくとも1つのチオフェン環構造を含む、本発明1050の組成物。
[本発明1059]
非DTP繰り返し単位が少なくとも1つの置換チオフェン環構造を含む、本発明1050の組成物。
[本発明1060]
非DTP繰り返し単位が下記式のうち少なくとも1つで表される、本発明1050の組成物：
2011512444.tif 000049
。
[本発明1061]
非DTP繰り返し単位が下記式のうち少なくとも1つで表される、本発明1060の組成物：
2011512444.tif 000050
。
[本発明1062]
非DTP繰り返し単位が下記式のうち少なくとも1つで表される、本発明1060の組成物：
2011512444.tif 000051
。
[本発明1063]
二量体が、電子供与体として機能する少なくとも1つのDTP繰り返し単位、および電子受容体として機能する少なくとも1つの非DTP繰り返し単位を含む、本発明1050の組成物。
[本発明1064]
本発明1050の組成物の重合により調製される組成物。
[本発明1065]
空気中での酸化に耐性がある、本発明1064の組成物。
[本発明1066]
少なくとも1つの第1のジチエノ[3,2-b:2',3'-d]ピロール(DTP)繰り返し単位および少なくとも1つの非DTP繰り返し単位を含む少なくとも1つの二量体を含む組成物を作製する方法であって、DTP繰り返し単位と非DTP繰り返し単位とを共有結合させる工程を含む方法。
[本発明1067]
2つの異なるジチエノ[3,2-b:2',3'-d]ピロール(DTP)繰り返し単位を含む少なくとも1つの二量体を含む組成物。
[本発明1068]
少なくとも1つの第1のジチエノ[3,2-b:2',3'-d]ピロール(DTP)繰り返し単位を含む少なくとも1つの共重合体を含む組成物であって、DTP繰り返し単位が下記式で表され:
2011512444.tif 000052
式中、R3は、置換されていてもよいアルキル、置換されていてもよいアリール、置換されていてもよいアルケニル、または置換されていてもよいアルキニルであり; 共重合体が、共重合体主鎖中に少なくとも1つの非DTP単位または少なくとも1つの異なるDTP単位をさらに含む、前記組成物。
[本発明1069]
少なくとも1つの第1のジチエノ[3,2-b:2',3'-d]ピロール(DTP)繰り返し単位を含む少なくとも1つの共重合体を含む組成物を含む、電子デバイス。
[本発明1070]
光電池である、本発明1069の電子デバイス。
[本発明1071]
(i) 少なくとも1つのp型材料、(ii) 少なくとも1つのn型材料、を含む混合物を含む組成物であって、該少なくとも1つのp型材料が、コポリ{N-[1(2'-エチルヘキシル)-3-エチルヘプタニル]ジチエノ[3,2-b;2',3'-d]ピロール-2,6-ジイル-alt-4,7-ジ(2-チエニル)-2,1,3-ベンゾチアジアゾール-5',5''-ジイル}を含み、該少なくとも1つのn型材料が、少なくとも1つの[6,6]フラーレン結合部位を含む少なくとも1つのフラーレン誘導体を含み、[6,6]結合部位の両炭素原子がR基に共有結合している、前記組成物。
[本発明1072]
R基が、置換されていてもよいインデンを含む、本発明1071の組成物。
[本発明1073]
前記少なくとも1つのn型材料がC60-インデン付加体を含む、本発明1071の組成物。
[本発明1074]
前記少なくとも1つのn型材料がPCBMを含む、本発明1071の組成物。
[本発明1075]
下記式で表される共重合体：
2011512444.tif 000053
。
[本発明1076]
(i) 少なくとも1つのp型材料、(ii) 少なくとも1つのn型材料、を含む混合物を含む組成物であって、該少なくとも1つのp型材料が、下記式で表される少なくとも1つの共重合体を含む、前記組成物：
2011512444.tif 000054
。